【事件の表示】
　特願２０１０−５０６０７８「有機発光素子およびその製造方法」拒絶査定不服審判事件〔平成２０年１１月　６日国際公開、ＷＯ２００８／１３３４８３、平成２２年　７月２９日国内公表、特表２０１０−５２６４３４〕について、次のとおり審決する。
【結　論】
　本件審判の請求は、成り立たない。
【理　由】
第１　手続の経緯
　本願は、２００８年４月３０日（パリ条約による優先権主張２００７年４月３０日、韓国）を国際出願日とする出願であって、平成２４年９月１３日付けで手続補正がなされたものの、同年１０月４日付けで拒絶査定がなされた。
　本件は、これを不服として、平成２５年２月１２日に請求された拒絶査定不服審判であって、請求と同時に手続補正がなされ、その後、当審において同年４月１１日付けで審尋を行ったところ、同年１０月３日付けで回答書が提出された。
　
第２　平成２５年２月１２日付けの手続補正についての補正の却下の決定
　［補正の却下の決定の結論］
　平成２５年２月１２日付けの手続補正（以下「本件補正」という。）を却下する。
　［理由］
１　補正の内容
　本件補正のうち特許請求の範囲の請求項８の補正は、特許請求の範囲を限定して減縮することを目的として本件補正前の特許請求の範囲の請求項１１を以下のように補正するものである。
「【請求項８】
　第１電極を形成するステップ、前記第１電極上に発光層をはじめとする少なくとも１層の有機物層を形成するステップ、および前記有機物層上に第２電極を形成するステップを含む有機発光素子の製造方法であって、前記有機物層のうちの少なくとも１層を、下記化学式３の化合物である電子輸送材料に、金属ハロゲン化物から選択された少なくとも一つをドーピングして形成することを特徴とする有機発光素子の製造方法：
　　【化４】
前記化学式３において、Ｒ５〜Ｒ７は互いに同じであるか異なり、各々独立に、水素原子、Ｃ１−Ｃ２０の脂肪族炭化水素、芳香族環、芳香族複素環、または脂肪族または芳香族縮合環であり；Ａｒは直接結合、芳香族環、芳香族複素環、または脂肪族または芳香族縮合環であり；ＸはＯ、ＳまたはＮＲａであり；Ｒａは水素原子、Ｃ１−Ｃ７の脂肪族炭化水素、芳香族環または芳香族複素環であり；但し、Ｒ５およびＲ６が同時に水素である場合は除外される。」
　
　したがって、本件補正は、特許法第１７条の２第５項第２号に掲げる特許請求の範囲の減縮を目的とする補正を含むものである。
　そこで、本件補正後の請求項８に係る発明（以下「本件補正発明」という。）が特許法第１７条の２第６項において準用する同法第１２６条第７項の規定に適合するか、すなわち、特許出願の際独立して特許を受けることができるものであるか否かについて、以下検討する。
　
３　本件補正発明
　本件補正発明は、本件補正後の特許請求の範囲の請求項８に記載された上記のとおりのものである。
　
４　引用刊行物
（１）引用刊行物１
　これに対して、原査定の拒絶の理由に引用された、本願の優先日前である平成１７年５月２６日に頒布された「特表２００５−５１５２３３号公報 」（以下「引用例１」という。）には、次の事項が記載されている。（下線は当審で付した。）
ア）記載事項ア
「【０００８】
　本発明は前記従来の技術の問題点を考慮して、発光効率、安定性、及び素子寿命を大きく向上させることができる新規な電子注入及び輸送層用物質とこれを利用した有機電気発光素子を提供することを目的とする。
【課題を解決するための手段】
【０００９】
　本発明は前記目的を達成するために、下記の化学式１に示される化合物、化学式２に示される化合物、化学式３に示される化合物、化学式４に示される化合物、及び化学式５に示される化合物：
【化２５Ａ】
【化２５Ｂ】
[前記化学式１、２、３、４、及び５で、Ｒ１及びＲ２は、各々独立的に又は同時に、水素原子、炭素数１乃至２０の脂肪族炭化水素、ベンゼン、ナフタレン、ビフェニル、アントラセン、芳香族複素環もしくは芳香族環より誘導された基であり、Ｒ１及びＲ２が同時に水素原子であることはできず、
　Ａｒは、ベンゼン、ナフタレン、ビフェニル、アントラセン、又は芳香族複素環もしくは芳香族環より誘導された基であり、
　Ｒ３は、水素原子、炭素数１乃至２０のアルキル基もしくは脂肪族炭化水素、置換又は非置換のベンゼン、ナフタレン、ビフェニル、アントラセン、又は芳香族複素環もしくは芳香族環の集合であり、
Ｒ４は、水素原子、炭素数１乃至１２のアルキル基もしくは脂肪族炭化水素、ベンゼン、ナフタレン、ビフェニル、アントラセン、又は芳香族複素環もしくは芳香族環より誘導された基である]
を提供する。」
イ）記載事項イ
「【００２３】
　前記有機発光層５上には電子輸送層６が位置する。このような電子輸送層６は、その上に位置する陰極７から、電子注入効率が高く、注入された電子を効率的に輸送できる物質が必要である。このためには、電子親和力と電子移動速度が大きく、電子に対する安定性に優れた物質でなければならない。また、前記電子輸送層６は、陰極物質と安定した界面を形成しなければならず、そうでなければ陽極層の剥離、及び素子駆動中の不充分な電子注入により電圧が大きく上昇する。このような不充分な電子注入によって増加する電圧は、表示素子の効率を低下させて消費電力の増加を招く。また、低い仕事関数を有する導電性物質で前記電子輸送層をドーピングすると陰極からの電子注入が増加し、金属の陰極層と安定した界面を形成することが知られている。このような条件を充足させる材料としては、テトラフェニルブタジエンなどの芳香族化合物（日本国特開昭５７−５１７８１号）、８−ヒドロキシキノリンのアルミニウムなどの金属錯体（日本国特開昭５９−１９４３９３号）、１０−ヒドロキシベンゾ［ｈ］キノリンの金属錯体（日本国特開平６−３２２３６２号）、シクロペンタジエン誘導体（日本国特開平２−２８９６７５号）、ビススチリルベンゼン誘導体（日本国特開平１−２４５０８７号、及び日本国特開平２−２２２４８４号）、ペリレン誘導体（日本国特開平２−１８９８９０号、及び日本国特開平３−７９１号）、ｐ−フェニレン誘導体（日本国特開平３−３３１８３号）、及びオキサゾール誘導体（日本国特開平１１−３４５６８６号）などがある。」
ウ）記載事項ウ
「【００３４】
　まず、本発明者等が合成した前記化学式１乃至５に示される化合物の構造的な特徴を見てみると次の通りである。アントラセンは１０個の置換箇所があるが、本発明者等はアントラセンの２,６,９,１０の４個の置換箇所を自由に変換させながら最適の化合物を捜し出すに力を注ぎ、このような概念が最も大きな特徴といえる。つまり、アントラセンの９,１０位置にフェニル、ナフチル、ビフェニルなどの芳香族炭化水素を各々又は同時に置換し、２,６位置には、イミダゾール、オキサゾール、及びチアゾール基を各々又は同時に直接置換したり、フェニルなどの芳香族炭化水素を置換した後、イミダゾール、オキサゾール、及びチアゾール基を各々又は同時に置換して物質を合成した。
【００３５】
　これらは、有機発光素子において電子輸送能力を含有する層として用いた場合に優れた駆動電圧と素子の寿命が同時に向上することが分かった。代表的な物質は、下記の実施例でより具体的に説明する。本発明の代表的な電子注入及び輸送能力を有する物質は下記の化学式１−１乃至１−１０、化学式２−１乃至２−５、化学式３−１乃至３−５、化学式４−１乃至化学式４−５、化学式５−１乃至５−５の化合物：
【化２８Ａ】
【化２８Ｂ】
・・・（略）・・・である。」
エ）記載事項エ
「【００６６】
　実施例６：
　（
有機発光素子の製造
　
ＩＴＯ（indium  tin  oxide）が
薄膜コーティングされたガラス基板
【００６７】
　
このように用意されたＩＴＯ透明電極上に、ヘキサニトリルヘキサアザトリフェニレン（hexanitrile hexaazatriphenylene）を
熱真空蒸着して正孔注入層を形成した
その上に正孔を移送する物質であるＮＰＢ（６００Å）を真空蒸着した後、発光層の役割を果たすＡｌｑ３を
真空蒸着した
発光層上に電子の注入及び移送の役割をする前記化学式１−４の化合物を
真空蒸着して、有機物層の薄膜形成を完了した
電子注入及び輸送層上に、
フッ化リチウム（ＬｉＦ）と
アルミニウムを蒸着して陰極を形成した
【００６８】
　前記で製造された電気有機発光素子に５.４Ｖの順方向電界を加えた結果、５０ｍＡ/cm2の電流密度で、１９３１  ＣＩＥ  ｃｏｌｏｒ  ｃｏｏｒｄｉｎａｔｅを基準に、ｘ＝０.３４、ｙ＝０.５５に該当する１,６５６ｎｉｔ明るさの青色スペクトルが観察された。
【００６９】
　前記素子の寿命は、２００ｍＡ/cm2のＤＣ電流を印加して測定しており、この時、本発明の有機物質の効率を確認できる輝度と駆動電圧との関係を測定した。図２を参照すれば、駆動の４０時間後に前記素子の輝度が５３％減少し、前記駆動電圧は６.４Ｖ増加したが、これは、図５を参照すれば初期駆動電圧の１０２％の増加に該当する。」
オ）引用例１記載の発明
　上記記載事項ア乃至記載事項エによると、引用例１には、以下の発明（以下「引用発明１」という。）が記載されていると認められる。
「ＩＴＯが薄膜コーティングされたガラス基板を用意し、
ＩＴＯ透明電極上に、ヘキサニトリルヘキサアザトリフェニレンを熱真空蒸着して正孔注入層を形成し、
その上に正孔を移送する物質であるＮＰＢを真空蒸着した後、
発光層の役割を果たすＡｌｑ３を真空蒸着し、
発光層上に電子の注入及び移送の役割をする化学式１−４の化合物を真空蒸着して、有機物層の薄膜形成を完了し、　
前記電子注入及び輸送層上に、フッ化リチウムとアルミニウムを蒸着して陰極を形成し、
化学式１−４の化合物は、
である有機発光素子の製造方法。」
　
（２）引用刊行物２
　また、原査定の拒絶の理由に引用された、本願の優先日前である平成１６年７月８日に頒布された「特開２００４−１９３０１１号公報 」（以下「引用例２」という。）には、次の事項が記載されている。（下線は当審で付した。）
ア）記載事項オ
「【０００６】
【発明が解決しようとする課題】
したがって、本発明の目的は、低駆動電圧で、高輝度、高効率な発光特性を有し、材料選択や光源としての応用に有利な有機電界発光素子を提供することである。
【０００７】
【課題を解決するための手段】
上記課題は、以下の有機電界発光素子により達成される。
（１）基板上に、陰極、発光層を含む少なくとも一層の有機層、及び陽極をこの順に有する有機電界発光素子であって、前記陰極と前記有機層との間に無機金属塩と電子輸送性有機材料とを含む混合層を有し、前記電子輸送性有機材料が、一般式（Ａ−Ｉ）及び一般式（Ｂ−Ｉ）で表される化合物の少なくとも一つであることを特徴とする有機電界発光素子。
【０００８】
【化３】
【０００９】
（式中、ＸはＯ、Ｓ、Ｓｅ、ＴｅまたはＮ−Ｒを表す。Ｒは水素原子、脂肪族炭化水素基、アリール基またはヘテロ環基を表す。Ｑ1は芳香族へテロ環を形成するに必要な原子群を表す。ｍは２以上の整数を表す。Ｌは連結基を表す。）
【００１０】
【化４】
【００１１】
　（式中、Ｒ11は水素原子または置換基を表す。Ｑ1は芳香族へテロ環を形成するに必要な原子群を表す。ｍは２以上の整数を表す。Ｌは連結基を表す。）」
イ）記載事項カ
「【００１５】
【発明の実施の形態】
以下、本発明について更に詳細に説明する。
本発明の有機電界発光素子は、基板上に順に陰極／有機層／陽極を積層した逆構成の素子であり、陰極と有機層との間に、無機金属塩と電子輸送性有機材料を含む混合層を有する。
具体的な層構成としては、陰極／発光層／陽極、陰極／電子輸送性有機層／発光層／陽極、陰極／電子輸送性有機層／発光層／正孔輸送性有機層／陽極、陰極／電子注入性有機層／電子輸送性有機層／発光層／陽極、陰極／電子注入性有機層／電子輸送性有機層／発光層／正孔輸送性有機層／正孔注入性有機層／陽極等が挙げられる。ここで、混合層は陰極と有機層との間に設けられ、混合層が電子輸送性有機層や電子注入性有機層の機能を兼ねてもよいし、混合層とは別にこれらの層を設けてもよい。
発光層は、蛍光発光性化合物および／または燐光発光性化合物を含有し、陰極あるいは陽極層側から発光が取り出される。各層に用いる化合物の具体例については、例えば「月刊ディスプレイ」1998年10月号別冊の「有機ELディスプレイ」（テクノタイムズ社）等に記載されている。
以下、基板および各層について、詳述する。
【００１６】
［１］混合層
混合層に含有させる無機金属塩としては、Ｌｉ等のアルカリ金属あるいはＭｇ等のアルカリ土類金属の金属塩が好ましく、ＬｉＦ、ＮａＦ、ＫＦ、ＲｂＦ、ＣｓＦ、ＭｇＦ2、ＣａＦ2、ＳｒＦ2、ＢａＦ2、ＬｉＣｌ、ＮａＣｌ、ＫＣｌ、ＲｂＣｌ、ＣｓＣｌ、ＭｇＣｌ2、ＣａＣｌ2、ＳｒＣｌ2、ＢａＣｌ2などを好適に用いることができる。
本発明では、電子注入の際にエネルギー障壁を低下させる一方、陰極近傍での電子授受を担う有機材料濃度を維持し電子注入効率を上げる観点から、混合層における無機金属塩濃度は、０．１〜９９．０重量％であることが好ましく、１．０〜８０．０重量％であることが更に好ましい。
【００１７】
無機金属塩と電子輸送性有機材料との質量比は、０．１：９９．９〜９９：１が好ましく、１：９９〜８０：２０がより好ましい。」
ウ）記載事項キ
「【００８１】
【化２５】
　　　　　　　　　　　　　　　　　　　　　　　　」
エ）記載事項ク
「【０１５０】
（実施例１）
５ｃｍ角（厚み３０μｍ）のアルミ箔の両面にポリイミドシート（ユーピレックス５０Ｓ、厚み５０μｍ、宇部興産製）を接着剤を用いてラミネートし、本発明の支持基板を作製した。尚、該支持基板の熱線膨張係数は１０ｐｐｍ／℃であった（ＴＭＡ測定）。また、該支持基板の水分透過率は０．０１ｇ／ｍ2・ｄａｙ以下（ＭＯＣＯＮ法、２５℃、９０％ＲＨ）、酸素透過率は０．０１ｃｃ／ｍ2・ｄａｙ以下（ＭＯＣＯＮ法、２５℃、０％ＲＨ）であった。
【０１５１】
この
基板上に
陰極を形成した
この上に、電子輸送性材料として
該化合物に対しＬｉＦが１０重量％となるように各々の材料の蒸着速度を調整し、３６ｎｍの膜厚で混合層を積層した
【０１５２】
さらにその上に、
発光層を作製した
さらにその上に、正孔輸送性層
設けた
【０１５３】
さらにその上に
（透明陽極）を形成した
有機電界発光素子
【０１５４】
素子１０１において、混合層の無機金属塩をＭｇＦ2、電子輸送性有機材料を前記の化合物（２）に変更する以外は素子１０１と同様にして素子１０２を作製した。
【０１５５】
さらに、混合層の無機金属塩と電子輸送性有機材料とを表１に示すように変更して素子１０３〜１０８を作製した。
【０１５６】
（比較例１）
素子１０１において、Ａｌを蒸着した基板上に同パターンでＬｉＦを膜厚３ｎｍになるように蒸着し、更にその上に前記の化合物（２１）を１ｎｍ／秒の速度で蒸着して膜厚０．０３μｍとなるように積層した以外は素子１０１と同様にして素子１０９を作製した。
【０１５７】
（比較例２）
素子１０１において、
化合物（２１）の代わりに下記化合物を用いた以外は素子１０１と同様にして素子１１０を作製した
【０１５８】
【化４９】
　　　　　　　　　　　　　　　　　　　　　　　　　　　　」
　
５　本件補正発明と引用発明１との対比
　ここで、本件補正発明と引用発明１とを対比する。
（１）引用発明１の「ＩＴＯが薄膜コーティングされたガラス基板を用意」する構成は、本件補正発明の「第１電極を形成するステップ」「を含む」構成に相当する。
　また、引用発明１の「ＩＴＯ透明電極上に、ヘキサニトリルヘキサアザトリフェニレンを熱真空蒸着して正孔注入層を形成し、その上に正孔を移送する物質であるＮＰＢを真空蒸着した後、発光層の役割を果たすＡｌｑ３を真空蒸着し、発光層上に電子の注入及び移送の役割をする化学式１−４の化合物を真空蒸着して、有機物層の薄膜形成を完了」するものであるから、引用発明１は、本件補正発明の「第１電極上に発光層をはじめとする少なくとも１層の有機物層を形成するステップ」「を含む」構成を有する。
　さらに、引用発明１の「電子注入及び輸送層上に、フッ化リチウムとアルミニウムを蒸着して陰極を形成」する構成は、本件補正発明の「有機物層上に第２電極を形成するステップを含む」構成に相当する。
　そうすると、引用発明１は、本件補正発明の「第１電極を形成するステップ、前記第１電極上に発光層をはじめとする少なくとも１層の有機物層を形成するステップ、および前記有機物層上に第２電極を形成するステップを含む有機発光素子の製造方法」に相当する構成を有するものである。
　
（２）引用発明１の「化学式１−４の化合物」は「電子の注入及び移送の役割をする」ものであるから、本件補正発明の「電子輸送材料」に相当するものであるといえる。
　また、引用発明１の「
　　　　　　　　　　　　　　　　　　　　　　　　　　　」は、本件補正発明の「【化４】
前記化学式３において、Ｒ５〜Ｒ７は互いに同じであるか異なり、各々独立に、水素原子、Ｃ１−Ｃ２０の脂肪族炭化水素、芳香族環、芳香族複素環、または脂肪族または芳香族縮合環であり；Ａｒは直接結合、芳香族環、芳香族複素環、または脂肪族または芳香族縮合環であり；ＸはＯ、ＳまたはＮＲａであり；Ｒａは水素原子、Ｃ１−Ｃ７の脂肪族炭化水素、芳香族環または芳香族複素環であり；但し、Ｒ５およびＲ６が同時に水素である場合は除外される。」に相当する。
　そうすると、引用発明１は、本件補正発明の「有機物層のうちの少なくとも１層を、下記化学式３の化合物である電子輸送材料」を有するもので「形成することを特徴とする有機発光素子の製造方法：
　　【化４】
前記化学式３において、Ｒ５〜Ｒ７は互いに同じであるか異なり、各々独立に、水素原子、Ｃ１−Ｃ２０の脂肪族炭化水素、芳香族環、芳香族複素環、または脂肪族または芳香族縮合環であり；Ａｒは直接結合、芳香族環、芳香族複素環、または脂肪族または芳香族縮合環であり；ＸはＯ、ＳまたはＮＲａであり；Ｒａは水素原子、Ｃ１−Ｃ７の脂肪族炭化水素、芳香族環または芳香族複素環であり；但し、Ｒ５およびＲ６が同時に水素である場合は除外される。」構成を有するものである。
　
　上記（１）及び（２）の点から、本件補正発明と引用発明１は、
「第１電極を形成するステップ、前記第１電極上に発光層をはじめとする少なくとも１層の有機物層を形成するステップ、および前記有機物層上に第２電極を形成するステップを含む有機発光素子の製造方法であって、前記有機物層のうちの少なくとも１層を、下記化学式３の化合物である電子輸送材料を有するもので形成することを特徴とする有機発光素子の製造方法：
　　【化４】
前記化学式３において、Ｒ５〜Ｒ７は互いに同じであるか異なり、各々独立に、水素原子、Ｃ１−Ｃ２０の脂肪族炭化水素、芳香族環、芳香族複素環、または脂肪族または芳香族縮合環であり；Ａｒは直接結合、芳香族環、芳香族複素環、または脂肪族または芳香族縮合環であり；ＸはＯ、ＳまたはＮＲａであり；Ｒａは水素原子、Ｃ１−Ｃ７の脂肪族炭化水素、芳香族環または芳香族複素環であり；但し、Ｒ５およびＲ６が同時に水素である場合は除外される。」で一致し、以下の点で相違する。
　
（相違点）
　有機物層のうちの少なくとも１層である化学式３の化合物である電子輸送材料に対し、本件補正発明は、金属ハロゲン化物から選択された少なくとも一つをドーピングしているのに対し、引用発明１は、そのような構成を有するか不明である点。
　
６　当審の判断
　以下、上記相違点について検討する。
　陰極と有機層との間に、ＬｉＦ、ＮａＦ、ＫＦ、ＭｇＦ2（本件補正発明の「金属ハロゲン化物から選択された少なくとも一つ」に相当。）などの無機金属塩と電子輸送性有機材料を含む混合層を設けることが、引用例２（上記記載事項カ参照。）に記載されている。
　そして、引用例２には、混合層における無機金属塩濃度に関して、「電子注入の際にエネルギー障壁を低下させる一方、陰極近傍での電子授受を担う有機材料濃度を維持し電子注入効率を上げる観点から」「０．１〜９９．０重量％であることが好ましく、１．０〜８０．０重量％であることが更に好ましい。」と記載（上記記載事項カ参照。）されており、無機金属塩の作用が「電子注入効率を上げる」ことであることが示唆されているといえる。
　一方、引用例１には、「低い仕事関数を有する導電性物質で前記電子輸送層をドーピングすると陰極からの電子注入が増加し、金属の陰極層と安定した界面を形成することが知られている。」（上記記載事項イ）と記載されているから、引用発明１の電子注入及び輸送層に対し、引用例２記載のＬｉＦ、ＮａＦ、ＫＦ、ＭｇＦ2などの無機金属塩をドーピングして、上記相違点に係る本件補正発明の発明特定事項を得ることは、当業者が容易になしえたことである。
　
　相違点については上記のとおりであり、本件補正発明によってもたらされる効果は、引用発明１及び引用例２記載の事項から当業者が当然に予測できる範囲内のものと認められる。
　よって、本件補正発明は、引用発明１及び引用例２記載の事項に基いて、当業者が容易に発明をすることができたものであるから、特許法第２９条第２項の規定により特許出願の際独立して特許を受けることができない。
　
７　本件補正についての補正の却下の決定のむすび
　以上のとおり、本件補正は、特許法第１７条の２第６項において準用する同法第１２６条第７項の規定に違反するので、同法第１５９条第１項の規定において読み替えて準用する同法第５３条第１項の規定により却下すべきものである。
　
第３　本願発明について
１　本願発明
　平成２５年２月１２日付けの手続補正は上記のとおり却下されたので、本願の特許請求の範囲の請求項１１に係る発明は、平成２４年９月１３日付けの手続補正により補正された特許請求の範囲の請求項１１に記載された次のとおりのものである。
「【請求項１１】
　第１電極を形成するステップ、前記第１電極上に発光層をはじめとする少なくとも１層の有機物層を形成するステップ、および前記有機物層上に第２電極を形成するステップを含む有機発光素子の製造方法であって、前記有機物層のうちの少なくとも１層を、下記化学式１または２の化合物である電子輸送材料に、金属ハロゲン化物から選択された少なくとも一つをドーピングして形成することを特徴とする有機発光素子の製造方法：
　　【化２５】
　前記化学式１において、Ｒ１〜Ｒ４は互いに同じであるか異なってもよく、各々独立に、水素原子；ハロゲン原子、アミノ基、ニトリル基、ニトロ基、Ｃ１−Ｃ３０のアルキル基、Ｃ２−Ｃ３０のアルケニル基、Ｃ１−Ｃ３０のアルコキシ基、Ｃ３−Ｃ３０のシクロアルキル基、Ｃ３−Ｃ３０のヘテロシクロアルキル基、Ｃ５−Ｃ３０のアリール基およびＣ２−Ｃ３０のヘテロアリール基からなる群から選択された一つ以上の基で置換もしくは非置換されたＣ１−Ｃ３０のアルキル基；ハロゲン原子、アミノ基、ニトリル基、ニトロ基、Ｃ１−Ｃ３０のアルキル基、Ｃ２−Ｃ３０のアルケニル基、Ｃ１−Ｃ３０のアルコキシ基、Ｃ３−Ｃ３０のシクロアルキル基、Ｃ３−Ｃ３０のヘテロシクロアルキル基、Ｃ５−Ｃ３０のアリール基およびＣ２−Ｃ３０のヘテロアリール基からなる群から選択された一つ以上の基で置換もしくは非置換されたＣ３−Ｃ３０のシクロアルキル基；ハロゲン原子、アミノ基、ニトリル基、ニトロ基、Ｃ１−Ｃ３０のアルキル基、Ｃ２−Ｃ３０のアルケニル基、Ｃ１−Ｃ３０のアルコキシ基、Ｃ３−Ｃ３０のシクロアルキル基、Ｃ３−Ｃ３０のヘテロシクロアルキル基、Ｃ５−Ｃ３０のアリール基およびＣ２−Ｃ３０のヘテロアリール基からなる群から選択された一つ以上の基で置換もしくは非置換されたＣ５−Ｃ３０のアリール基；またはハロゲン原子、アミノ基、ニトリル基、ニトロ基、Ｃ１−Ｃ３０のアルキル基、Ｃ２−Ｃ３０のアルケニル基、Ｃ１−Ｃ３０のアルコキシ基、Ｃ３−Ｃ３０のシクロアルキル基、Ｃ３−Ｃ３０のヘテロシクロアルキル基、Ｃ５−Ｃ３０のアリール基およびＣ２−Ｃ３０のヘテロアリール基からなる群から選択された一つ以上の基で置換もしくは非置換されたＣ２−Ｃ３０のヘテロアリール基であり、互いに隣接する基と脂肪族、芳香族、脂肪族ヘテロまたは芳香族ヘテロの縮合環を形成するかスピロ結合をなしてもよく；Ａｒ１は水素原子、置換もしくは非置換の芳香族環または置換もしくは非置換の芳香族複素環であり；ＸはＯ、ＳまたはＮＲａであり；Ｒａは水素、Ｃ１−Ｃ７の脂肪族炭化水素、芳香族環または芳香族複素環であり、
　　【化２６】
　前記化学式２において、ＸはＯ、Ｓ、ＮＲｂまたはＣ１−Ｃ７の２価炭化水素基であり；Ａ、ＤおよびＲｂは、各々、水素原子、ニトリル基（−ＣＮ）、ニトロ基（−ＮＯ２）、Ｃ１−Ｃ２４のアルキル、Ｃ５−Ｃ２０の芳香族環またはヘテロ原子で置換された芳香族環、ハロゲン、または隣接する環と縮合環を形成できるアルキレンであり；ＡとＤは連結されて芳香族環を形成することができ；Ｂは、ｎが２以上である場合には、連結ユニットとして複数の複素環を共役または非共役になるように連結する置換もしくは非置換のアルキレンまたはアリーレンであり、ｎが１である場合には、置換もしくは非置換のアルキルまたはアリールであり；ｎは１〜８の整数である。」（以下「本願発明」という。）
　
２　引用刊行物
　原査定の拒絶の理由に引用された本願の優先日前に頒布された引用刊行物２及びその記載事項は、上記「第２」［理由］「４」「（２）」に記載したとおりである。
　上記引用例２の記載事項によると、引用例２には、以下の発明（以下「引用発明２」という。）が記載されていると認められる。
「基板上に陰極を形成し、
この上に、電子輸送性材料として下記化合物を用い、該化合物に対しＬｉＦが１０重量％となるように各々の材料の蒸着速度を調整し混合層を積層し、
さらにその上に、発光層を作製し、
さらにその上に、正孔輸送性層を設け、
さらにその上に透明陽極を形成する有機電界発光素子の作製方法。
(化合物)
　　　　　　　　　　　　　　　　　　　　　　　　　　　　」
　　
３　本願発明と引用発明２との対比
　ここで、本願発明と引用発明２とを対比する。
（１）引用発明２の「基板上に陰極を形成」する構成は、本願発明の「第１電極を形成するステップ」を「含む」構成に相当する。
　
（２）引用発明２の「（化合物）
　　　　　　　　　　　　　　　　　　　　　　　　　　　　」は、本願発明の
「　　【化２５】
　前記化学式１において、Ｒ１〜Ｒ４は互いに同じであるか異なってもよく、各々独立に、水素原子；ハロゲン原子、アミノ基、ニトリル基、ニトロ基、Ｃ１−Ｃ３０のアルキル基、Ｃ２−Ｃ３０のアルケニル基、Ｃ１−Ｃ３０のアルコキシ基、Ｃ３−Ｃ３０のシクロアルキル基、Ｃ３−Ｃ３０のヘテロシクロアルキル基、Ｃ５−Ｃ３０のアリール基およびＣ２−Ｃ３０のヘテロアリール基からなる群から選択された一つ以上の基で置換もしくは非置換されたＣ１−Ｃ３０のアルキル基；ハロゲン原子、アミノ基、ニトリル基、ニトロ基、Ｃ１−Ｃ３０のアルキル基、Ｃ２−Ｃ３０のアルケニル基、Ｃ１−Ｃ３０のアルコキシ基、Ｃ３−Ｃ３０のシクロアルキル基、Ｃ３−Ｃ３０のヘテロシクロアルキル基、Ｃ５−Ｃ３０のアリール基およびＣ２−Ｃ３０のヘテロアリール基からなる群から選択された一つ以上の基で置換もしくは非置換されたＣ３−Ｃ３０のシクロアルキル基；ハロゲン原子、アミノ基、ニトリル基、ニトロ基、Ｃ１−Ｃ３０のアルキル基、Ｃ２−Ｃ３０のアルケニル基、Ｃ１−Ｃ３０のアルコキシ基、Ｃ３−Ｃ３０のシクロアルキル基、Ｃ３−Ｃ３０のヘテロシクロアルキル基、Ｃ５−Ｃ３０のアリール基およびＣ２−Ｃ３０のヘテロアリール基からなる群から選択された一つ以上の基で置換もしくは非置換されたＣ５−Ｃ３０のアリール基；またはハロゲン原子、アミノ基、ニトリル基、ニトロ基、Ｃ１−Ｃ３０のアルキル基、Ｃ２−Ｃ３０のアルケニル基、Ｃ１−Ｃ３０のアルコキシ基、Ｃ３−Ｃ３０のシクロアルキル基、Ｃ３−Ｃ３０のヘテロシクロアルキル基、Ｃ５−Ｃ３０のアリール基およびＣ２−Ｃ３０のヘテロアリール基からなる群から選択された一つ以上の基で置換もしくは非置換されたＣ２−Ｃ３０のヘテロアリール基であり、互いに隣接する基と脂肪族、芳香族、脂肪族ヘテロまたは芳香族ヘテロの縮合環を形成するかスピロ結合をなしてもよく；Ａｒ１は水素原子、置換もしくは非置換の芳香族環または置換もしくは非置換の芳香族複素環であり；ＸはＯ、ＳまたはＮＲａであり；Ｒａは水素、Ｃ１−Ｃ７の脂肪族炭化水素、芳香族環または芳香族複素環であ」るものに相当する。
　したがって、引用発明２の「陰極」の上に「電子輸送性材料として下記化合物」「(化合物)
　　　　　　　　　　　　　　　　　　　　　　　　　　　」「を用い、該化合物に対しＬｉＦが１０重量％となるように各々の材料の蒸着速度を調整し混合層を積層し、さらにその上に、発光層を作製し、さらにその上に、正孔輸送性層を設け」る構成は、本願発明の「第１電極上に発光層をはじめとする少なくとも１層の有機物層を形成するステップ」を含み、「有機物層のうちの少なくとも１層を、下記化学式１または２の化合物」「
　　【化２５】
　前記化学式１において、Ｒ１〜Ｒ４は互いに同じであるか異なってもよく、各々独立に、水素原子；ハロゲン原子、アミノ基、ニトリル基、ニトロ基、Ｃ１−Ｃ３０のアルキル基、Ｃ２−Ｃ３０のアルケニル基、Ｃ１−Ｃ３０のアルコキシ基、Ｃ３−Ｃ３０のシクロアルキル基、Ｃ３−Ｃ３０のヘテロシクロアルキル基、Ｃ５−Ｃ３０のアリール基およびＣ２−Ｃ３０のヘテロアリール基からなる群から選択された一つ以上の基で置換もしくは非置換されたＣ１−Ｃ３０のアルキル基；ハロゲン原子、アミノ基、ニトリル基、ニトロ基、Ｃ１−Ｃ３０のアルキル基、Ｃ２−Ｃ３０のアルケニル基、Ｃ１−Ｃ３０のアルコキシ基、Ｃ３−Ｃ３０のシクロアルキル基、Ｃ３−Ｃ３０のヘテロシクロアルキル基、Ｃ５−Ｃ３０のアリール基およびＣ２−Ｃ３０のヘテロアリール基からなる群から選択された一つ以上の基で置換もしくは非置換されたＣ３−Ｃ３０のシクロアルキル基；ハロゲン原子、アミノ基、ニトリル基、ニトロ基、Ｃ１−Ｃ３０のアルキル基、Ｃ２−Ｃ３０のアルケニル基、Ｃ１−Ｃ３０のアルコキシ基、Ｃ３−Ｃ３０のシクロアルキル基、Ｃ３−Ｃ３０のヘテロシクロアルキル基、Ｃ５−Ｃ３０のアリール基およびＣ２−Ｃ３０のヘテロアリール基からなる群から選択された一つ以上の基で置換もしくは非置換されたＣ５−Ｃ３０のアリール基；またはハロゲン原子、アミノ基、ニトリル基、ニトロ基、Ｃ１−Ｃ３０のアルキル基、Ｃ２−Ｃ３０のアルケニル基、Ｃ１−Ｃ３０のアルコキシ基、Ｃ３−Ｃ３０のシクロアルキル基、Ｃ３−Ｃ３０のヘテロシクロアルキル基、Ｃ５−Ｃ３０のアリール基およびＣ２−Ｃ３０のヘテロアリール基からなる群から選択された一つ以上の基で置換もしくは非置換されたＣ２−Ｃ３０のヘテロアリール基であり、互いに隣接する基と脂肪族、芳香族、脂肪族ヘテロまたは芳香族ヘテロの縮合環を形成するかスピロ結合をなしてもよく；Ａｒ１は水素原子、置換もしくは非置換の芳香族環または置換もしくは非置換の芳香族複素環であり；ＸはＯ、ＳまたはＮＲａであり；Ｒａは水素、Ｃ１−Ｃ７の脂肪族炭化水素、芳香族環または芳香族複素環であり、
　　【化２６】
　前記化学式２において、ＸはＯ、Ｓ、ＮＲｂまたはＣ１−Ｃ７の２価炭化水素基であり；Ａ、ＤおよびＲｂは、各々、水素原子、ニトリル基（−ＣＮ）、ニトロ基（−ＮＯ２）、Ｃ１−Ｃ２４のアルキル、Ｃ５−Ｃ２０の芳香族環またはヘテロ原子で置換された芳香族環、ハロゲン、または隣接する環と縮合環を形成できるアルキレンであり；ＡとＤは連結されて芳香族環を形成することができ；Ｂは、ｎが２以上である場合には、連結ユニットとして複数の複素環を共役または非共役になるように連結する置換もしくは非置換のアルキレンまたはアリーレンであり、ｎが１である場合には、置換もしくは非置換のアルキルまたはアリールであり；ｎは１〜８の整数である。」「である電子輸送材料に、金属ハロゲン化物から選択された少なくとも一つをドーピングして形成する」構成に相当する。
　
（３）引用発明２の「正孔輸送性層」の上に「透明陽極を形成する」構成は、本願発明の「有機物層上に第２電極を形成するステップを含む」構成に相当する。
　
（４）引用発明２の「有機電界発光素子の製造方法」は、本願発明の「有機発光素子の製造方法」に相当する。
　
　上記（１）乃至（４）の点から、本願発明と引用発明２は、
「第１電極を形成するステップ、前記第１電極上に発光層をはじめとする少なくとも１層の有機物層を形成するステップ、および前記有機物層上に第２電極を形成するステップを含む有機発光素子の製造方法であって、前記有機物層のうちの少なくとも１層を、下記化学式１または２の化合物である電子輸送材料に、金属ハロゲン化物から選択された少なくとも一つをドーピングして形成することを特徴とする有機発光素子の製造方法：
　　【化２５】
　前記化学式１において、Ｒ１〜Ｒ４は互いに同じであるか異なってもよく、各々独立に、水素原子；ハロゲン原子、アミノ基、ニトリル基、ニトロ基、Ｃ１−Ｃ３０のアルキル基、Ｃ２−Ｃ３０のアルケニル基、Ｃ１−Ｃ３０のアルコキシ基、Ｃ３−Ｃ３０のシクロアルキル基、Ｃ３−Ｃ３０のヘテロシクロアルキル基、Ｃ５−Ｃ３０のアリール基およびＣ２−Ｃ３０のヘテロアリール基からなる群から選択された一つ以上の基で置換もしくは非置換されたＣ１−Ｃ３０のアルキル基；ハロゲン原子、アミノ基、ニトリル基、ニトロ基、Ｃ１−Ｃ３０のアルキル基、Ｃ２−Ｃ３０のアルケニル基、Ｃ１−Ｃ３０のアルコキシ基、Ｃ３−Ｃ３０のシクロアルキル基、Ｃ３−Ｃ３０のヘテロシクロアルキル基、Ｃ５−Ｃ３０のアリール基およびＣ２−Ｃ３０のヘテロアリール基からなる群から選択された一つ以上の基で置換もしくは非置換されたＣ３−Ｃ３０のシクロアルキル基；ハロゲン原子、アミノ基、ニトリル基、ニトロ基、Ｃ１−Ｃ３０のアルキル基、Ｃ２−Ｃ３０のアルケニル基、Ｃ１−Ｃ３０のアルコキシ基、Ｃ３−Ｃ３０のシクロアルキル基、Ｃ３−Ｃ３０のヘテロシクロアルキル基、Ｃ５−Ｃ３０のアリール基およびＣ２−Ｃ３０のヘテロアリール基からなる群から選択された一つ以上の基で置換もしくは非置換されたＣ５−Ｃ３０のアリール基；またはハロゲン原子、アミノ基、ニトリル基、ニトロ基、Ｃ１−Ｃ３０のアルキル基、Ｃ２−Ｃ３０のアルケニル基、Ｃ１−Ｃ３０のアルコキシ基、Ｃ３−Ｃ３０のシクロアルキル基、Ｃ３−Ｃ３０のヘテロシクロアルキル基、Ｃ５−Ｃ３０のアリール基およびＣ２−Ｃ３０のヘテロアリール基からなる群から選択された一つ以上の基で置換もしくは非置換されたＣ２−Ｃ３０のヘテロアリール基であり、互いに隣接する基と脂肪族、芳香族、脂肪族ヘテロまたは芳香族ヘテロの縮合環を形成するかスピロ結合をなしてもよく；Ａｒ１は水素原子、置換もしくは非置換の芳香族環または置換もしくは非置換の芳香族複素環であり；ＸはＯ、ＳまたはＮＲａであり；Ｒａは水素、Ｃ１−Ｃ７の脂肪族炭化水素、芳香族環または芳香族複素環であり、
　　【化２６】
　前記化学式２において、ＸはＯ、Ｓ、ＮＲｂまたはＣ１−Ｃ７の２価炭化水素基であり；Ａ、ＤおよびＲｂは、各々、水素原子、ニトリル基（−ＣＮ）、ニトロ基（−ＮＯ２）、Ｃ１−Ｃ２４のアルキル、Ｃ５−Ｃ２０の芳香族環またはヘテロ原子で置換された芳香族環、ハロゲン、または隣接する環と縮合環を形成できるアルキレンであり；ＡとＤは連結されて芳香族環を形成することができ；Ｂは、ｎが２以上である場合には、連結ユニットとして複数の複素環を共役または非共役になるように連結する置換もしくは非置換のアルキレンまたはアリーレンであり、ｎが１である場合には、置換もしくは非置換のアルキルまたはアリールであり；ｎは１〜８の整数である。」で一致し、相違点はない。
　したがって、本願発明は引用発明２である。
　
４　むすび
　以上のとおり、本願発明は、引用発明２であるから、特許法第２９条第１項第３号に規定する発明に該当し特許を受けることができない。
　したがって、その余の請求項に係る発明について言及するまでもなく、本願は拒絶すべきものである。
　よって、結論のとおり審決する。